(57)【要約】【課題】金属製の基板に、暗色の物質によって、光反射率の高い粉末を固定させた装飾部材、およびその製造方法を提供すること。【解決手段】装飾部材９００は、金属製の基板５００と、前記基板上に形成された暗色の下地層３５０と、前記下地層に散在された光反射率の高い粉末４５０と、を有する。その製造方法は、前記金属製の基板５００の表面に光反射率の高い粉末の投射を位置を移動しながら行うステップと、前記移動しながら前記粉末を投射する領域に隣接する領域に、暗色の物質を溶射するステップと前記暗色の物質により前記粉末を固定するステップとを有する。【選択図】図３
2011026667.tif 000002
【特許請求の範囲】
【請求項１】
金属製の基板と、
前記基板上に形成された暗色の下地層と、
前記下地層に散在された光反射率の高い粉末と、
を有する装飾部材。
【請求項２】
金属製の基板表面に光反射率の高い粉末の投射を位置を移動しながら行うステップと、
前記移動しながら前記粉末を投射する領域に隣接する領域に、暗色の物質を溶射するステップと、
前記暗色の物質により前記粉末を固定するステップと、
を有する装飾部材の製造方法。
【請求項３】
前記光反射率の高い粉末はガラス粉末であることを特徴とする、請求項２に記載の装飾部材の製造方法。
【請求項４】
前記暗色の物質がセラミックスであることを特徴とする、請求項２に記載の装飾部材の製造方法。
【発明の詳細な説明】
【技術分野】
【０００１】
本発明は、金属製の基板に、暗色の下地と、光反射率の高い粉末とを固定させた装飾部材、およびその製造方法に関する。
【背景技術】
【０００２】
従来、基材上にセラミックスとガラスの粉末を、同時に基材上に吹き付ける方法がある。例えば特許文献１に開示された方法は、セラミックス粉末とガラス粉末を混合し、比重および粒径の差を利用してプラズマ照射によってセラミックス層とガラス層を有する多層溶射皮膜を形成する。
【０００３】
また、金属基材の表面に、セラミックス粉末を溶射してセラミックス皮膜を形成し、次いでガラス粉末を溶射してガラス皮膜を形成する方法がある。例えば特許文献２に開示された方法は、金属母材の表面にセラミックス層を形成する工程と、５００℃以上で熱処理して金属母材上にガラス質からなる被覆層を形成する工程を有する。さらに特許文献３に開示された方法は、金属の基材表面に、セラミックス粉末を溶射してセラミックス皮膜を形成し、ついでガラス粉末を溶射して、ガラス皮膜を形成する。
【先行技術文献】
【特許文献】
【０００４】
【特許文献１】特開平８−２２５９１４号公報
【特許文献２】特開平４−１６５０８７号公報
【特許文献３】特開平２−２８２４５８号公報
【発明の概要】
【発明が解決しようとする課題】
【０００５】
上述の従来技術によって金属製基板上に暗色の下地層を配合した素材に高輝性を付与する場合、金属表面の酸化膜を除去し、暗色下地素材を溶射した後、高輝性ガラス粉末を配合した塗料やインキによる膜形成、クリア塗装など複数の工程が必要となり、工程が複雑である。また、塗料やインキに含有できる高輝性ガラス粉末は、装置の目詰まりなどが発生するため大きさに制限があり、粒子感、高輝性が低い。さらに、従来技術においては、ガラス粉末を溶融するため粒子感がなくなり、装飾部材の質感を低下させてしまう。
【０００６】
本発明は、上記課題に鑑みてなされたものであり、金属製の基板に、暗色の物質によって、光反射率の高い粉末を固定させた装飾部材、およびその簡潔な製造方法を提供することを目的とする。
【課題を解決するための手段】
【０００７】
上記課題を解決するため、装飾部材は、金属製の基板と、前記基板上に形成された暗色の下地層と、前記下地層に散在された光反射率の高い粉末とを有する。
【０００８】
また、装飾部材の製造方法は、
金属製の基板表面に光反射率の高い粉末の投射を位置を移動しながら行うステップと、
前記移動しながら前記粉末を投射する領域に隣接する領域に、暗色の物質を溶射するステップと、
前記暗色の液体により前記粉末を固定するステップと、を有する。
【０００９】
また、装飾部材の製造方法は、前記光反射率の高い粉末がガラス粉末であってもよい。
【００１０】
また、装飾部材の製造方法は、前記暗色の物質がセラミックスであってもよい。
【発明の効果】
【００１１】
金属製の基板に、暗色の物質によって、光反射率の高い粉末を固定させた装飾部材、およびその簡潔な製造方法を提供することができる。
【図面の簡単な説明】
【００１２】
【図１】本実施の形態における装飾部材処理装置のブロック図
【図２】本実施の形態における溶射装置の溶射径とブラスト装置の投射径の概略図
【図３】本実施の形態における金属製基板上に形成される皮膜の概略図
【発明を実施するための形態】
【００１３】
以下、金属製の基板上への装飾部材製造の実施の形態について図面を参照して説明する。なお、実施の形態において同じ符号を付した構成要素は同様の動作を行うので、再度の説明を省略する場合がある。
【００１４】
（実施の形態）
図１は、本実施の形態における装飾部材処理装置のブロック図である。
【００１５】
装飾部材処理装置１０は、装飾部材処理部２０、ロボット制御装置３０を具備する。装飾部材処理部２０は、溶射装置１００およびブラスト装置２００を具備する。溶射装置１００は不活性ガスを通電、溶射炎１５０を形成し、溶射炎１５０にセラミックス粉末３００を投入してセラミックス粉末３００を溶融させ、被加工物へ吹き付けて皮膜を形成させる。セラミックス粉末３００は後述する高輝性ガラスの高輝性を高めるためＺｒＯ2などの暗色（特に黒色）が好ましい。溶射装置１００はセラミックスが溶射可能な装置であり、プラズマ溶射装置などが好適である。
【００１６】
ブラスト装置２００は粉末状の研摩材（図示せず）と光反射率の高い粉末状の高輝性ガラス（図示せず）を混合した投射材４００を圧縮空気などにより被加工物へ投射し、研摩加工する装置である。研磨材は高輝性ガラスの高輝性を阻害しないガラスビーズが好適であり、研磨材と高輝性ガラスの混合比率は、少なくとも高輝性ガラスが投射材４００全体の体積の１０％以上であることが好適である。また、ブラスト装置２００は、投射材４００の粒度の選択性が高く、２０μｍから２ｍｍの範囲で使用することができる。
【００１７】
金属製基板５００は一般的には表面が酸化しており、セラミックス粉末３００を溶着させるためには、酸化膜を除去する必要がある。酸化膜除去には、投射材４００を金属製基板５００へ投射し、研磨材により、金属製基板５００の酸化膜を研摩除去する。投射材４００は溶射炎１５０の溶射方向に対して傾斜させ投射することが好ましく、図では４５°としているが、酸化膜の厚さ、研磨材の種類などにより適宜変化させることができる。
【００１８】
ロボット制御装置３０は、装飾部材処理部２０を移動させることができる。ブラスト装置２００により酸化膜を除去した部分に、溶射装置１００を移動させ、セラミックス粉末３００を金属製基板５００上に皮膜（下地層）として形成させる。酸化膜を除去した直後にセラミックス粉末３００を溶射しているため下地層と金属製基板５００との強固な密着を得ることができる。
【００１９】
図２は、本実施の形態における溶射装置１００による溶射径６００とブラスト装置２００による投射径７００の概略図である。溶射径６００は投射径７００よりも小さいことが好ましく、また溶射径と投射径は一部重なることが好適である。本実施の形態では溶射装置１００とブラスト装置２００の相対位置は、装飾部材処理部２０で固定され一定であり、溶射装置１００とブラスト装置２００は金属製基板５００に対して相対的に同時に移動している。なお、溶射装置１００とブラスト装置２００とは、個別制御してもよい。また、溶射装置１００とブラスト装置２００に対して、金属製基板５００を移動してもよい。
【００２０】
次に、金属製基板５００への装飾部材処理方法について説明する。
【００２１】
装飾部材処理部２０の移動速度は、金属製基板５００の表面状態や、形成するセラミックスの皮膜（下地層）の厚さなどより最適値が決定され、その移動速度はロボット制御装置３０により制御される。ブラスト装置２００で酸化膜を除去した直後、ロボット制御装置３０により、溶射装置１００を酸化膜除去した部分へ移動させる。溶射装置１００により溶融したセラミックス粉末３００が金属製基板５００上で皮膜形成されるが、ブラスト装置２００は移動した場所で酸化膜除去を実施しており、溶射装置２００による溶射径６００とブラスト装置２００による投射径７００は一部重複する部分があり、投射材４００は金属製基板５００の表面近くで溶融したセラミックス粉末３００に接触し、金属製基板５００の表面に固定される。投射材４００に含まれる高輝性ガラスもこのとき、金属製基板５００の表面に付着し固定される。プラズマ溶射では、溶射炎１５０は、１００００℃以上とセラミックスが溶融可能な高温状態となるが、被加工物表面はおおよそ１５０℃程度と低温なため、高輝性ガラスは溶融せず粒子感を損なわず金属製基板５００上に固定することができる。この動作を繰返し行い、装飾部材が形成される。さらに、この装飾部材へアクリル塗装など透明層を付与してもよい。
【００２２】
図３は、本実施の形態における金属製基板５００上に形成される皮膜の概略図である。
【００２３】
金属製基板上５００には、セラミックス粉末３００が溶融したセラミックス皮膜３５０が形成されている。セラミックス皮膜３５０には、投射材４００に含まれる高輝性ガラス４５０が固定されている。最表面には透明なアクリル層８００が形成されている。固定された高輝性ガラス４５０は光の反射により高輝性を有する。また、固定された高輝性ガラス４５０の一部は、金属製基板５００に積層しており、金属反射によって高輝性をさらに高めることができる。
【００２４】
上述した金属製の基板上への装飾部材処理によれば、光反射率の高い粉末により、金属製の基板表面の酸化物を除去した直後に、暗色の物質を溶射するため、酸化膜除去と高輝性の付与を同時に行うことができ、効率的な処理が可能となる。また、高輝性粉末を単独で投射するため、ブラストなどの粉末投射専用の装置を使用でき、使用できる粒子の制約が緩和され、粒子感や高輝性を向上させることが可能となる。さらに、溶融した液体が付着した、金属製の基板表面の温度は低く、光反射率の高い粉末は溶融しないため、粒子感を損なわず、装飾部材の処理をすることが可能となる。
【００２５】
（実施の形態の特徴）
上記実施形態において特徴的な部分を以下に列記する。なお、上記実施形態に含まれる発明は、以下に限定されるものではない。なお、各構成の後ろに括弧で記載したものは、各構成の具体例である。各構成はこれらの具体例に限定されるものではない。
【００２６】
装飾部材は、金属製の基板（金属製基板５００）と、前記基板上に形成された暗色の下地層（セラミックス皮膜３５０）と、前記下地層に散在された光反射率の高い粉末（高輝性ガラス４５０）と、を有する。
【００２７】
装飾部材の製造方法は、金属製の基板（金属製基板５００）表面に光反射率の高い粉末（投射材４００の高輝性ガラス）の投射を位置を移動しながら行うステップと、前記移動しながら前記粉末を投射する領域に隣接する領域に、暗色の物質（セラミックス粉末３００）を溶射するステップと、前記暗色の物質により前記粉末を固定するステップと、を有する。
【００２８】
さらに、前記光反射率の高い粉末はガラス粉末（高輝性ガラス４５０）であることを特徴とする。
【００２９】
さらに、前記暗色の物質がセラミックスであることを特徴とする。
【００３０】
上述の実施の形態によれば、光反射率の高い粉末により、金属製の基板表面の酸化物を除去した直後に、暗色の物質を溶射するため、酸化膜除去と高輝性の付与を同時に行うことができ、効率的な製造が可能となる。また、高輝性粉末を単独で投射するため、粉末投射専用の装置を使用でき、投射できる粒子の大きさの制約が緩和され、粒子感や高輝性を向上させることが可能となる。さらに、溶射した物質が付着する、金属製の基板表面の温度は低いため、光反射率の高い粉末を溶融させず、粒子感を損なわず、装飾部材を製造することが可能となる。
【産業上の利用可能性】
【００３１】
以上のように、本発明にかかる金属製の基板上への装飾部材処理は、例えば電子機器筐体などの装飾部材の製造に有用である。
【符号の説明】
【００３２】
１０  装飾部材処理装置
２０  装飾部材処理部
３０  ロボット制御装置
１００  溶射装置
１５０  溶射炎
２００  ブラスト装置
３００  セラミックス粉末
３５０  セラミックス皮膜
４００  投射材
４５０  高輝性ガラス粉末
５００  金属製基板
６００  溶射径
７００  投射径
８００  透明アクリル層
９００  装飾部材
【図１】
2011026667.tif 000003
【図２】
2011026667.tif 000004
【図３】
2011026667.tif 000005